(57)【要約】      （修正有）【課題】粉末保管時に中心核の銅又はニッケルの被覆層への拡散やこの被覆層の錫の中心核への拡散が抑制された接合用粉末及びその製造方法の提供。【解決手段】銅又はニッケルの金属からなる中心核１１と中心核１１を被覆する錫からなる被覆層１２により構成され、中心核１１と被覆層１２の間にポリビニルピロリドン、ポリビニルアルコール又はポリアクリル酸からなる高分子中間層１３が形成される接合用粉末１０。ポリビニルピロリドン、ポリビニルアルコール又はポリアクリル酸からなる分散剤とした高分子の溶液と銅又はニッケルの金属粉末を混合して、金属粉末分散液を調整し、金属粉末分散液に錫イオン溶液を混合して混合液を作成し、更に還元剤溶液を混合し、錫を還元して、銅又はニッケルの金属からなる中心核１１を高分子中間膜層１３が覆いその上に錫１２が被覆する接合用粉末１０の合成方法。【選択図】図１
2018135553.tif 000002
【特許請求の範囲】
【請求項１】
銅又はニッケルの金属からなる中心核と前記中心核を被覆する錫からなる被覆層により構成され、前記中心核と前記被覆層の間にポリビニルピロリドン、ポリビニルアルコール又はポリアクリル酸からなる高分子中間層が形成されたことを特徴とする接合用粉末。
【請求項２】
ポリビニルピロリドン、ポリビニルアルコール又はポリアクリル酸からなる分散剤としての高分子化合物の溶液と銅又はニッケルの金属粉末とを混合して金属粉末分散液を調製し、
前記金属粉末分散液と錫イオン溶液とを混合して混合液を調製し、
前記混合液と還元剤溶液とを混合することにより、銅又はニッケルの金属からなる中心核を錫からなる被覆層で被覆し、かつ前記中心核と前記被覆層の間に前記高分子化合物からなる高分子中間層を形成し、
前記分散剤としての高分子化合物を前記高分子化合物の溶液に対して１２．５〜７５．０ｇ／Ｌの濃度に調整することを特徴とする接合用粉末の製造方法。
【請求項３】
請求項１記載の接合用粉末又は請求項２記載の方法で製造された接合用粉末と接合用フラックスを混合してペースト化することにより接合用ペーストを調製する方法。
【請求項４】
請求項３記載の方法により調製された接合用ペーストを用いて電子部品を実装する方法。
【発明の詳細な説明】
【技術分野】
【０００１】
本発明は、電子部品等の実装に用いられる、中心核が錫又はニッケルからなり、被覆層が錫からなる接合用粉末及びその製造方法に関する。更に詳しくは、Ｃｕ6Ｓｎ5やＣｕ3Ｓｎからなる組成の金属間化合物（Inter-Metallic Compound：ＩＭＣ）に変化させる遷移的液相焼結法（Transient Liquid Phase Sintering：ＴＬＰＳ法）に好適に用いられる接合用粉末及びその製造方法に関する。
【背景技術】
【０００２】
従来、銅粉の粉粒をコア材として用い、当該粉粒の表面にスズ被覆層を備えたスズコート銅粉であって、レーザー回折散乱式粒度分布測定装置を用いて測定した重量累積粒径Ｄ50の値が０．１μｍ〜１０μｍの銅粉の粉粒をコア材とし、当該銅粉の粉粒表面に０．１ｗｔ％〜５．０ｗｔ％のスズ被覆層を備えることを特徴とするプリント配線板の導体形成用のスズコート銅粉が開示されている（例えば、特許文献１参照。）。このスズコート銅粉は、銅粉の表面に設けるスズ被覆層は、従来のスズコート銅粉と比べて、非常に薄い（含有量として少ない）特徴がある。またこのスズコート銅粉は、粒径が１０μｍ以下の微粒であって、分散性に優れ、通常の銅粉と比較したときの低温焼結が可能で、且つ、そのスズ含有量が少ないため電解法で得られたスズコート銅粉に比べ低電気抵抗であるという発明の効果を奏するとされる。
【先行技術文献】
【特許文献】
【０００３】
【特許文献１】特開２００４−１５６０６１号公報（請求項１、段落［００１４］、段落［００５４］）
【発明の概要】
【発明が解決しようとする課題】
【０００４】
しかしながら、特許文献１に記載されたスズコート銅粉は、スズ被覆層が非常に薄いこと、及び銅の錫への拡散係数が大きいことから、室温で数日間保管すると、容易にＳｎとＣｕの金属間化合物が形成され、被覆層であるスズ単体相が消失してしまうおそれがあった。被覆層全体又は被覆層の一部がこの種の金属間化合物層を形成した接合用粉末は、上記金属間化合物を有しない接合用粉末と比較して凝固開始温度が上昇する。このため、数日間保管した接合用粉末と、保管前又は保管期間の短い接合用粉末とは、上記金属間化合物の有無の違い又は上記金属間化合物の形成量の違いにより、凝固開始温度に差異を生じ、数日間保管した接合用粉末を、保管前又は保管期間の短い接合用粉末が溶融する温度で、接合時に加熱させた場合、加熱時の溶融ムラや溶融性不良による接合不良を生じることがあった。
【０００５】
本発明の第１の目的は、粉末保管時に中心核の銅又はニッケルの被覆層への拡散やこの被覆層の錫の中心核への拡散が抑制された接合用粉末及びその製造方法を提供することにある。また本発明の第２の目的は、長期間保管した接合用粉末を、保管前又は保管期間の短い接合用粉末が溶融する温度で、接合時に加熱させても接合用粉末の溶融性が良好な接合用粉末及びその製造方法を提供することにある。また本発明の第３の目的は、接合後、特に高温雰囲気に晒される電子部品等の実装に好適な接合用粉末及びその製造方法を提供することにある。
【課題を解決するための手段】
【０００６】
本発明者らは、金属粉末を溶媒に分散させる高分子分散剤として粉末表面に吸着する型の分散剤を用い、溶媒中で金属粉末同士の接触を防止する本来の分散剤の機能に加えて、この分散剤の溶媒中の含有割合を所定量増やすことにより、分散剤に製造後の接合用粉末の中心核と被覆層の間に高分子中間層を形成する機能を生じることに着目し、本発明に到達した。
【０００７】
本発明の第１の観点は、図１に示すように、銅又はニッケルの金属からなる中心核１１と中心核を被覆する錫からなる被覆層１２により構成され、中心核と被覆層の間にポリビニルピロリドン、ポリビニルアルコール又はポリアクリル酸からなる高分子中間層１３が形成されたことを特徴とする接合用粉末である。
【０００８】
本発明の第２の観点は、ポリビニルピロリドン、ポリビニルアルコール又はポリアクリル酸からなる分散剤としての高分子化合物の溶液と銅又はニッケルの金属粉末とを混合して金属粉末分散液を調製し、前記金属粉末分散液と錫イオン溶液とを混合して混合液を調製し、前記混合液と還元剤溶液とを混合することにより、銅又はニッケルの金属からなる中心核を錫からなる被覆層で被覆し、かつ前記中心核と前記被覆層の間に前記高分子化合物からなる高分子中間層を形成し、前記分散剤としての高分子化合物を前記高分子化合物の溶液に対して１２．５〜７５．０ｇ／Ｌの濃度に調整することを特徴とする接合用粉末の製造方法である。
【０００９】
本発明の第３の観点は、第１の観点の接合用粉末又は第２の観点の方法で製造された接合用粉末と接合用フラックスを混合してペースト化することにより接合用ペーストを調製する方法である。
【００１０】
本発明の第４の観点は、第３の観点の方法により調製された接合用ペーストを用いて電子部品を実装する方法である。
【発明の効果】
【００１１】
本発明の第１の観点の接合用粉末は、銅又はニッケルの金属からなる中心核と錫の被覆層の間にポリビニルピロリドン、ポリビニルアルコール又はポリアクリル酸からなる高分子中間層が介装されるので、中心核の銅又はニッケルが被覆層の錫に拡散することは勿論、被覆層の錫が中心核の銅又はニッケルに拡散することを防止できる。この結果、長期間保管した接合用粉末を、保管前又は保管期間の短い接合用粉末が溶融する温度で、接合時に加熱させても接合用粉末の溶融性が良好である優れた効果を奏する。
【００１２】
本発明の第２の観点の接合用粉末の製造方法では、ポリビニルピロリドン、ポリビニルアルコール又はポリアクリル酸からなる分散剤としての高分子化合物の溶液に銅又はニッケルの金属粉末と分散させて金属粉末分散液を調製するときの高分子化合物の含有割合を高分子化合物の溶液に対して１２．５〜７５．０ｇ／Ｌにすることにより、前記高分子化合物からなる高分子中間層が金属粉末の中心核と錫からなる被覆層の間に形成され、この高分子中間層が中心核の銅又はニッケルが被覆層の錫に拡散することは勿論、被覆層の錫が中心核の銅又はニッケルに拡散することを防止できる。この結果、長期間保管した接合用粉末を、保管前又は保管期間の短い接合用粉末が溶融する温度で、接合時に加熱させても接合用粉末の溶融性が良好である優れた効果を奏する。
【００１３】
本発明の第３の観点の方法により調製された接合用ペーストは、上記本発明の接合用粉末を用いて得られる。そのため、この接合用ペーストは、接合時に溶融が速く、溶融性に優れる。
【００１４】
本発明の第４の観点の電子部品を実装する方法では、上記本発明の接合用ペーストを用いるため、接合時には接合用ペーストの溶融の速さ、優れた溶融性により、簡便に、かつ高い精度で電子部品を実装することができる。
【図面の簡単な説明】
【００１５】
【図１】本発明の実施形態の被覆層が錫からなる接合用粉末の断面構造の一例を模式的に表した図である。
【発明を実施するための形態】
【００１６】
次に本発明を実施するための形態を図面に基づいて説明する。
【００１７】
〔接合用粉末〕
本実施形態の接合用粉末は、図１に示すように、中心核１１と中心核１１を被覆する被覆層１２で構成され、中心核１１が銅又はニッケルの金属からなり、被覆層１２が錫からなり、かつ中心核と被覆層の間にポリビニルピロリドン（以下、ＰＶＰということがある。）、ポリアクリル酸（以下、ＰＡＡということがある。）又はポリビニルアルコール（以下、ＰＶＡということがある。）からなる高分子中間層１３を有する。本実施形態の接合用粉末は、このように、銅又はニッケルからなる中心核が、融点の低い錫からなる被覆層で被覆された構造になっているため、接合時の溶融性に優れる。高分子中間層１３は接合時の加熱により、最外殻の錫被覆層が溶融して融液になる際に脱離するため、銅又はニッケルからなる中心核と被覆層の間の金属間化合物の形成に悪影響を与えない。また粉末を構成する一つの金属粒子内において、銅又はニッケルと錫が含まれるため、接合時の溶融ムラや組成ズレが起こりにくく、高い接合強度が得られる。更に、接合用粉末が中心核と被覆層の間に高分子中間層を有するため、銅又はニッケルの錫への拡散及び錫の銅又はニッケルへの拡散を防止することができる。
【００１８】
本実施形態の接合用粉末１０は、平均粒径が１μｍ以上３０μｍ以下であることが好ましい。３０μｍを越えると接合用ペーストでパターンを形成する場合に塗布ムラが生じ、パターン全面を均一にコートしにくい。１μｍ未満では、比表面積が高くなり、粉末の表面酸化層の影響により接合用粉末の溶融性が低下し易い。接合用粉末の平均粒径は２〜２０μｍの範囲とするのが好ましく、１〜８μｍの範囲とするのが更に好ましい。なお、本明細書で平均粒径とは、後述する装置で測定した体積累積中位径(Ｍｅｄｉａｎ径、Ｄ50)をいう。
【００１９】
また、本実施形態の接合用粉末１０は、粉末の全体量１００質量％に対し、銅又はニッケルの含有割合が１質量％以上７３質量％以下であることが好ましい。本実施形態の接合用粉末は、上記範囲で銅又はニッケルを含むことにより、接合した後に、凝固開始温度が４１５℃のＣｕ6Ｓｎ5又は凝固開始温度が６７６℃のＣｕ3Ｓｎに代表される高い凝固開始温度を有するＳｎ−Ｃｕ合金又は凝固開始温度が７６９℃のＮｉ3Ｓｎ4に代表される高い凝固開始温度を有するＳｎ−Ｎｉ合金を形成する。なお、銅又はニッケルの含有割合が少なくても、接合した後は、錫よりも凝固開始温度の高いＳｎ−Ｃｕ合金又はＳｎ−Ｎｉ合金を形成するが、銅又はニッケルをより多く含有させることで、凝固開始温度が更に上昇するのは、合金中に高い融点を有する金属間化合物の比率がより一層高くなるという理由からである。これにより、この接合用粉末を含む接合用ペーストの加熱によって形成される接合層では、耐熱性が大幅に向上し、再溶融及び接合強度の低下を防止することができる。このため、特に高温雰囲気に晒される電子部品等の実装に用いられる高温用の接合粉末として好適に用いることができる。銅又はニッケルの含有割合が１質量％未満では、凝固開始温度が低くなることから、加熱した後に形成される接合層において十分な耐熱性が得られず、高温雰囲気での使用の際に再溶融が起こり、高温用の接合用粉末として用いることができない。一方、７３質量％を越えると凝固開始温度が高くなり過ぎて、接合用粉末が十分に溶融しないため、接合不良が発生するという不具合が生じる。このうち、粉末の全体量１００質量％に占める銅又はニッケルの含有割合は、２７質量％以上６２質量％以下とするのが更に好ましい。
【００２０】
更に、接合用粉末中の錫の含有割合は、粉末中の上記銅又はニッケル以外の残部、即ち接合用粉末の全体量１００質量％に対して２７質量％以上９９質量％未満が好ましい。３８質量％以上７３質量％以下が更に好ましい。錫の含有割合が２７質量％未満では、接合時において接合用粉末に必要とされる低融点を示しにくいからである。また、９９質量％以上では、結果的に銅又はニッケルの含有割合が少なくなり、接合後に形成される接合層の耐熱性が低下し易い。即ち、高温雰囲気に実装後の接合層が晒されると実装後の接合層が再溶融するか、又は接合層の一部において液相が生じて、基板等との接合強度が低下し易い。
【００２１】
〔接合用粉末の製造方法〕
続いて、本実施形態の接合用粉末の製造方法について説明する。
【００２２】
先ず、溶媒に分散剤としての高分子化合物（以下、分散剤兼高分子中間層の形成剤という。）を添加混合して高分子化合物の溶液（以下、高分子中間層形成剤の溶液という。）を調製する。次いで、この高分子中間層形成剤の溶液と銅粉末又はニッケル粉末とを混合して金属粉末分散液を調製する。このとき高分子中間層形成剤の溶液に金属粉末を添加し混合することが好ましいが、金属粉末に高分子中間層形成剤の溶液を添加し混合してもよい。分散剤兼高分子中間層の形成剤としては、粉末表面に吸着する型のＰＶＰ、ＰＡＡ又ＰＶＡの高分子化合物が挙げられる。これらの高分子化合物は溶液中で上記金属粉末の表面に吸着し、金属粉末同士が接触して凝集することを防止するとともに、高分子中間層を形成する。
【００２３】
ＰＶＰは平均分子量が１０，０００〜１６０，０００であるものが、ＰＡＡは平均分子量が５，０００〜２５０，０００であるものが、ＰＶＡは平均分子量が２０，０００〜１００，０００であるものが、それぞれ好ましい。分散剤兼高分子中間層の形成剤の添加割合は、高分子化合物の溶液、即ち溶媒に対して、１２．５〜７５．０ｇ／Ｌの範囲にする。下限値の１２．５ｇ／Ｌ未満では、中心核と被覆層の間に高分子中間層が形成されず、また７５．０ｇ／Ｌを超えると、不必要に厚い高分子中間層が形成され、接合時に錫と中心核となる銅又はニッケルとの融合反応が高分子中間層に阻害され、目標とする金属組成にならない不具合を生じる。好ましくは、２０〜５０ｇ／Ｌである。
【００２４】
溶媒としては、水、ｐＨを０．１〜２．０に調整した塩酸、硫酸等が挙げられる。
【００２５】
次いで、銅又はニッケルの金属粉末の分散液と錫イオン濃度が２５〜５０ｇ／Ｌ、好ましくは３０〜４５ｇ／Ｌの２価錫イオン溶液とを混合して混合液を調製する。このとき金属粉末の分散液に２価錫イオン溶液を添加し混合することが好ましいが、２価錫イオン溶液に金属粉末の分散液を添加し混合してもよい。
【００２６】
一方、還元剤を溶解した水溶液を調製する。この水溶液のｐＨを、上記溶媒のｐＨと同程度に調整する。還元剤としては、ホスフィン酸ナトリウム等のリン酸系化合物、テトラヒドロホウ酸ナトリウム、ジメチルアミンボラン等のホウ素水素化物、ヒドラジン等の窒素化合物、三価のチタンイオンや２価のクロムイオン等の金属イオン等が挙げられる。
【００２７】
次に、上記金属粉末分散液と２価錫イオン溶液とを混合した混合液と上記還元剤水溶液とを混合しスターラ等で撹拌する。このとき混合液に還元剤溶液を添加し混合することが好ましいが、還元剤溶液に混合液を添加し混合してもよい。これにより、混合液中の錫イオンが還元され、液中に分散している金属粉末を被覆している高分子中間層の表面に析出し、この表面に錫からなる被覆層が形成される。この結果、液中で、銅又はニッケルの金属からなる中心核と錫からなる被覆層の間にＰＶＰ、ＰＡＡ又はＰＶＡからなる高分子中間層が形成された接合用粉末前駆体が得られる。
【００２８】
次に、この接合用粉末前駆体を含む液を、デカンテーション等によって固液分離し、回収した固形分を水又はｐＨを調整した水溶液、或いはメタノール、エタノール、アセトン等で洗浄する。洗浄後は、再度固液分離して固形分を回収する。洗浄から固液分離までの工程を、好ましくは２〜５回繰り返す。回収した固形分を減圧乾燥させることにより、銅又はニッケルの金属からなる中心核と錫からなる被覆層の間にＰＶＰ、ＰＡＡ又はＰＶＡからなる高分子中間層が形成された接合用粉末が得られる。
【００２９】
出発原料の銅粉末又はニッケル粉末は、１μｍ以上２７μｍ以下の平均粒径を有することが好ましい。この下限値未満では、接合用粉末の平均粒径が１μｍ未満になり易く、また上限値を超えると、接合用粉末の平均粒径が３０μｍを超え易くなる。
【００３０】
〔接合用ペースト及びその調製方法〕
以上の工程により、得られた本実施形態の接合用粉末は、接合用フラックスと混合してペースト化して得られる接合用ペーストの材料として好適に用いられる。接合用ペーストの調製は、接合用粉末と接合用フラックスとを所定の割合で混合してペースト化することにより行われる。接合用ペーストの調製に用いられる接合用フラックスは、特に限定されないが、溶剤、ロジン、チキソ剤及び活性剤等の各成分を混合して調製されたフラックスを用いることができる。
【００３１】
上記接合用フラックスの調製に好適な溶剤としては、ジエチレングリコールモノヘキシルエーテル、ジエチレングリコールモノブチルエーテル、ジエチレングリコールモノブチルエーテルアセテート、テトラエチレングリコール、２−エチル−１，３−ヘキサンジオール、α−テルピネオール等の沸点が１８０℃以上である有機溶剤が挙げられる。また、ロジンとしては、ガムロジン、水添ロジン、重合ロジン、エステルロジン等が挙げられる。
【００３２】
また、チキソ剤としては、硬化ひまし油、脂肪酸アマイド、天然油脂、合成油脂、Ｎ，Ｎ’−エチレンビス−１２−ヒドロキシステアリルアミド、１２−ヒドロキシステアリン酸、１，２，３，４−ジベンジリデン−Ｄ−ソルビトール及びその誘導体等が挙げられる。
【００３３】
また、活性剤としては、ハロゲン化水素酸アミン塩が好ましく、具体的には、トリエタノールアミン、ジフェニルグアニジン、エタノールアミン、ブチルアミン、アミノプロパノール、ポリオキシエチレンオレイルアミン、ポリオキシエチレンラウレルアミン、ポリオキシエチレンステアリルアミン、ジエチルアミン、トリエチルアミン、メトキシプロピルアミン、ジメチルアミノプロピルアミン、ジブチルアミノプロピルアミン、エチルヘキシルアミン、エトキシプロピルアミン、エチルヘキシルオキシプロピルアミン、ビスプロピルアミン、イソプロピルアミン、ジイソプロピルアミン、ピペリジン、２，６−ジメチルピペリジン、アニリン、メチルアミン、エチルアミン、ブチルアミン、３−アミノ−１−プロペン、イソプロピルアミン、ジメチルヘキシルアミン、シクロヘキシルアミン等のアミンの塩化水素酸塩又は臭化水素酸塩が挙げられる。
【００３４】
接合用フラックスは、上記各成分を所定の割合で混合することにより得られる。フラックス全体量１００質量％中に占める溶剤の割合は３０〜６０質量％、チキソ剤の割合は１〜１０質量％、活性剤の割合は０．１〜１０質量％とするのが好ましい。溶剤の割合が下限値未満では、フラックスの粘度が高くなりすぎるため、これを用いた接合用ペーストの粘度も応じて高くなり、接合用ペーストの充填性低下や塗布ムラが多発する等、印刷性が低下する不具合を生じる場合がある。一方、上限値を越えるとフラックスの粘度が低くなりすぎるため、これを用いた接合用ペーストの粘度も応じて低くなることから、接合用粉末とフラックス成分が沈降分離する不具合を生じる場合がある。また、チキソ剤の割合が下限値未満では、接合用ペーストの粘度が低くなりすぎるため、接合用粉末とフラックス成分が沈降分離するという不具合を生じる場合がある。一方、上限値を越えると接合用ペーストの粘度が高くなりすぎるため、接合用ペーストの充填性や塗布ムラ等の印刷性低下という不具合を生じる場合がある。
【００３５】
また、活性剤の割合が下限値未満では、接合用粉末が溶融せず、十分な接合強度が得られないという不具合を生じる場合があり、一方、上限値を越えると保管中に活性剤が接合用粉末と反応し易くなるため、接合用ペーストの保存安定性が低下するという不具合を生じる場合がある。この他、接合用フラックスには、粘度安定剤を添加しても良い。粘度安定剤としては、溶剤に溶解可能なポリフェノール類、リン酸系化合物、硫黄系化合物、トコフェノール、トコフェノールの誘導体、アルコルビン酸、アルコルビン酸の誘導体等が挙げられる。粘度安定剤は、多すぎると接合用粉末の溶融性が低下する等の不具合が生じる場合があるため、１０質量％以下とするのが好ましい。
【００３６】
接合用ペーストを調製する際の接合用フラックスの混合量は、調製後のペースト１００質量％中に占める該フラックスの割合が５〜３０質量％になる量にするのが好ましい。下限値未満ではフラックス不足でペースト化が困難になり、一方、上限値を越えるとペースト中のフラックスの含有割合が多すぎて金属の含有割合が少なくなってしまい、接合用粉末の溶融時に所望のパターンを得るのが困難になるからである。
【００３７】
この接合用ペーストは、上記本発明の接合用粉末を材料としているため、接合時の溶融が速く、溶融性に優れる一方、接合後は、溶融する接合用粉末が融点の高い金属間化合物を形成し、耐熱性が上昇するため、熱による再溶融が起こりにくい。このため、本発明の接合用ペーストは、特に高温雰囲気に晒される電子部品等の実装に好適に用いることができる。
【００３８】
〔接合用ペーストを用いた電子部品の実装方法と接合体〕
上述した方法で調製された接合用ペーストを用いてシリコンチップ、ＬＥＤチップ等の電子部品を各種放熱基板、ＦＲ４(Flame Retardant Type 4)基板、コバール等の基板に実装するには、ピン転写法にて上記基板の所定位置に接合用ペーストを転写するか、又は印刷法により所定位置に接合用ペーストを印刷する。次いで、転写又は印刷されたペースト上に電子部品であるチップ素子を搭載する。この状態で、加熱炉にて窒素雰囲気中、２５０〜４００℃の温度で、５〜１２０分間保持して、接合用ペーストを加熱する。場合によっては、チップと基板とを加圧しながら接合してもよい。これにより、チップ素子と基板とを接合させて接合体を得て、電子部品を基板に実装する。
【実施例】
【００３９】
次に本発明の実施例を比較例とともに詳しく説明する。
【００４０】
＜実施例１＞
窒素ガスフローで不活性ガス雰囲気に保たれた容積１Ｌのセパラブルフラスコ内に、溶媒としてｐＨを０．５に調整した希塩酸２００ｍＬを入れた。次に分散剤兼高分子中間層の形成剤として、平均分子量が４０，０００のポリビニルピロリドン（アイエスピー・ジャパン社製、ＰＶＰ Ｋ３０）を２．５ｇ添加しスターラで撹拌して溶解させた。このときのＰＶＰの添加割合は、溶媒に対して１２．５ｇ／Ｌに調整した。ＰＶＰが完全に溶解したことを確認した後、平均径６．５μｍのＣｕ粉末３０ｇを添加しスターラで３０分間撹拌してＣｕ粉末分散液を調製した。撹拌を継続したまま、次にＳｎ濃度を３０ｇ／Ｌとし、塩酸でｐＨを０．５に調整した２価Ｓｎイオン溶液５００ｍＬをＣｕ粉末分散液に添加しスターラで撹拌混合して混合液を調製した。更に還元剤として、２モル／Ｌの２価クロム還元剤溶液１５０ｍＬを混合液に添加した。１時間撹拌後、撹拌を停止し、１時間静置することで生成した接合用粉末を沈降させた。上澄み液を排出した後、イオン交換水５００ｍＬを添加して、３０分間撹拌した。撹拌を停止し再度接合用粉末を沈降させ、洗浄水の上澄み液を廃棄した。同様の操作を３回繰り返した。最後の洗浄水上澄み液を廃棄後、セパラブルフラスコのまま減圧乾燥を行い、乾燥終了後は窒素ガスの不活性ガス雰囲気下のグローブボックス中で解砕を行い、接合用粉末を得た。
【００４１】
＜実施例２、４、７、１０、比較例７，８＞
実施例２、４、７、１０、比較例７，８では、分散剤兼高分子中間層の形成剤として平均分子量が５０００のポリアクリル酸（和光純薬社製、ポリアクリル酸５０００）を用いた。また金属粉末として平均粒径が６．５μｍ、３．５μｍ、２．０μｍ、１．０μｍのＣｕ粉末を用いた。各Ｃｕ粉末をＰＡＡの溶液に添加混合してＣｕ粉末分散液をそれぞれ調製した。これらのＣｕ粉末分散液に２価Ｓｎイオン溶液をそれぞれ添加混合して混合液を調製し、各混合液に２価クロム還元剤溶液を添加した。各溶液の濃度及び液量並びに分散剤兼高分子中間層の形成剤の添加割合及び添加量は、表１に示す内容にした。２価クロム還元剤溶液を添加した以降は、実施例１と同様にして、接合用粉末を得た。
【００４２】
【表１】
2018135553.tif 000003
【００４３】
＜実施例３、６、９、１２、比較例５、６＞
実施例３、６、９、１２、比較例５、６では、分散剤兼高分子中間層の形成剤として実施例１と同じポリビニルピロリドンを用いた。また金属粉末として平均粒径が３．５μｍ、２．０μｍ、１．０μｍのＣｕ粉末を用いた。各Ｃｕ粉末をＰＶＰの溶液に添加混合してＣｕ粉末分散液をそれぞれ調製した。これらのＣｕ粉末分散液に２価Ｓｎイオン溶液をそれぞれ添加混合して混合液を調製し、各混合液に２価クロム還元剤溶液を添加した。各溶液の濃度及び液量並びに分散剤兼高分子中間層の形成剤の添加割合及び添加量は、表１に示す内容にした。２価クロム還元剤溶液を添加した以降は、実施例１と同様にして、接合用粉末を得た。
【００４４】
＜実施例５、８、１１、比較例９、１０＞
実施例５、８、１１、比較例９、１０では、分散剤兼高分子中間層の形成剤として平均分子量が２，０００のポリビニルアルコール（関東化学社製、ポリビニルアルコール２０００）を用いた。また金属粉末として平均粒径が３．５μｍ、２．０μｍ、１．０μｍのＣｕ粉末を用いた。各Ｃｕ粉末をＰＶＡの溶液に添加混合してＣｕ粉末分散液をそれぞれ調製した。これらのＣｕ粉末分散液に２価Ｓｎイオン溶液をそれぞれ添加混合して混合液を調製し、各混合液に２価クロム還元剤溶液を添加した。各溶液の濃度及び液量並びに分散剤兼高分子中間層の形成剤の添加割合及び添加量は、表１に示す内容にした。２価クロム還元剤溶液を添加した以降は、実施例１と同様にして、接合用粉末を得た。
【００４５】
＜実施例１３〜１５＞
実施例１３〜１５では、分散剤兼高分子中間層の形成剤として実施例１と同じＰＶＰを用いた。また金属粉末として平均粒径３．５μｍ、２．０μｍ、１．０μｍのＮｉ粉末を用いた。各Ｎｉ粉末をＰＶＰの溶液に添加混合してＮｉ粉末分散液をそれぞれ調製した。これらのＮｉ粉末分散液に２価Ｓｎイオン溶液をそれぞれ添加混合して混合液を調製し、各混合液に２価クロム還元剤溶液を添加した。各溶液の濃度及び液量並びに分散剤兼高分子中間層の形成剤の添加割合及び添加量は、表１に示す内容にした。２価クロム還元剤溶液を添加した以降は、実施例１と同様にして、接合用粉末を得た。
【００４６】
＜比較例１＞
比較例１では、分散剤兼高分子中間層の形成剤を使用しなかった。それ以外は、実施例１と同様に、平均粒径６．５μｍのＣｕ粉末をｐＨ０．５に調整した溶媒の希塩酸２００ｍＬに添加混合してＣｕ粉末分散液を調製した。このＣｕ粉末分散液に２価Ｓｎイオン溶液を添加混合して混合液を調製し、この混合液に２価クロム還元剤溶液を添加した。各溶液の濃度及び液量は、表１に示す内容にした。２価クロム還元剤溶液を添加した以降は、実施例１と同様にして、接合用粉末を得た。
【００４７】
＜比較例２、３＞
比較例２、３では、分散剤兼高分子中間層の形成剤としてヘキサプロピルメチルセルロース（信越化学社製、商品名：メトローズ６０ＳＨ０３）を用いた。このヘキサプロピルメチルセルロース（以下、ＨＰＭＣということがある。）２．５ｇを９０℃の温水に１００ｇ／Ｌの割合になるように添加しスターラで撹拌して溶解した。溶解後、このＨＰＭＣ水溶液を室温まで冷却した。金属粉末として平均粒径が６．５μｍ、３．５μｍのＣｕ粉末を用いた。各Ｃｕ粉末をＨＰＭＣ水溶液に添加混合してＣｕ粉末分散液をそれぞれ調製した。これらのＣｕ粉末分散液に２価Ｓｎイオン溶液をそれぞれ添加混合して混合液を調製し、各混合液に２価クロム還元剤溶液を添加した。各溶液の濃度及び液量並びに分散剤兼高分子中間層の形成剤の添加割合及び添加量は、表１に示す内容にした。２価クロム還元剤溶液を添加した以降は、実施例１と同様にして、接合用粉末を得た。
【００４８】
＜比較例４＞
比較例４では、金属粉末として平均粒径が３．５μｍのＮｉ粉末を用いた。それ以外は比較例２、３と同様にして接合用粉末を得た。
【００４９】
実施例２〜１５及び比較例１〜４では、セパラブルフラスコについて、分散剤兼高分子中間層の形成剤の溶媒の液量と、２価錫イオン溶液の液量と、２価クロム還元剤溶液の液量とを合計した液量に応じて、この合計した液量を収容可能な１Ｌ、２Ｌ又は５Ｌの容積のセパラブルフラスコを準備した。
【００５０】
＜比較評価＞
実施例１〜１５及び比較例１〜１０で得られた２５種類の接合用粉末について、次に述べる方法により、平均粒径、金属組成及び金属組成比を測定した。また接合用粉末製造後の接合用粉末の溶融性試験を行った。これらの結果を表２に示す。
【００５１】
【表２】
2018135553.tif 000004
【００５２】
（１）接合用粉末の平均粒径
接合用粉末の平均粒径は、レーザー回折散乱法を用いた粒度分布測定装置（堀場製作所社製、レーザー回折／散乱式粒子径分布測定装置ＬＡ−９５０）にて粒径分布を測定し、その体積累積中位径（Ｍｅｄｉａｎ径、Ｄ50）を接合用粉末の平均粒径とした。
【００５３】
（２）接合用粉末の構成成分
接合用粉末の構成成分は、粉末Ｘ線回折（X-ray diffraction）装置（PANalytical社製、Empyrean（エンピリアン））により測定した。
【００５４】
（３）接合用粉末の金属組成比
接合用粉末の金属組成比は、誘導結合プラズマ発光分光分析（島津製作所社製  ＩＣＰ発光分析装置：ＩＣＰＳ−７５１０）により、接合用粉末を構成する各金属の含有割合を分析した。
【００５５】
（４）接合用粉末の溶融性試験
接合用粉末を製造した後、３０℃で相対湿度７０％の雰囲気下で３日間保管した接合用粉末と、１０日間保管した接合用粉末を用意した。それぞれの接合用粉末を、ＲＡ（Rosin Activated、ロジン活性）タイプのフラックスに質量比で接合用粉末：ＲＡフラックス＝８６質量％：１４質量％の割合で混合して２種類の接合用ペーストを調製した。２種類の接合用ペーストを無酸素銅板上に塗布し、窒素ガス雰囲気下で２７０℃に加熱し、接合用粉末が溶融するか否かを調べた。２種類の接合用ペーストの溶融性の良否を「濡れ性」として評価した。ＪＩＳＺ３２８４に規定される「ぬれ効力及びディウエッティング試験」に準じて、濡れ性を評価した。濡れ広がり度合いをこの規定に準じて１〜４に区分した。接合用ペーストの濡れ性は、ペースト調製直後の濡れ広がりの度合いで判定した。「１」が最も濡れ性に優れていることを示し、「４」が最も濡れ性が悪いことを示す。溶融後の評価が「１」の場合を「良好」とし、溶融後の評価が「２」の場合を「やや良好」とし、溶融後の評価が「３」又は「４」の場合を「不良」とした。
【００５６】
表２から実施例１〜１５と比較例１〜１０とを比較すると次のことが分かった。
【００５７】
比較例１では、分散剤兼高分子中間層の形成剤を使用しなかったため、２価錫イオン第２溶液を添加し、撹拌したところ、凝集塊が生成した。この凝集塊を水洗浄し、乾燥した後に解砕を行ったが、凝集塊は解砕ができず、凝集塊のままであった。
【００５８】
比較例２では、分散剤兼高分子中間層の形成剤として、中心核の表面保護吸着機能を有しない表面吸着型でない、即ち立体障害型のＨＰＭＣを用いたため、この形成剤は中心核となるＣｕ粉末の表面に吸着せず、高分子中間層が形成されなかった。このため接合用粉末を製造してから３日後に粉末Ｘ線回折を行ったところ、ＣｕとＳｎの金属間化合物であるＣｕ6Ｓｎ5の生成が確認された。粉末の状態で高融点である金属間化合物の生成が確認されたため、２７０℃の加熱では粉末の溶融は見られず、溶融性は「不良」であった。
【００５９】
比較例３では、分散剤兼高分子中間層の形成剤として、中心核の表面保護吸着機能を有しない表面吸着型でない、即ち立体障害型のＨＰＭＣを用いたため、この形成剤は中心核となるＣｕ粉末の表面に吸着せず、高分子中間層が形成されなかった。このため接合用粉末を製造してから３日後に粉末Ｘ線回折を行ったところ、ＣｕとＳｎの金属間化合物であるＣｕ6Ｓｎ5に加えて、より高融点の金属間化合物であるＣｕ3Ｓの生成が確認された。粉末の状態で高融点である金属間化合物の生成が確認されたため、２７０℃の加熱では粉末の溶融は見られず、溶融性は「不良」であった。
【００６０】
比較例４では、分散剤兼高分子中間層の形成剤として、中心核の表面保護吸着機能を有しない表面吸着型でない、即ち立体障害型のＨＰＭＣを用いたため、この形成剤は中心核となるＣｕ粉末の表面に吸着せず、高分子中間層が形成されなかった。このため接合用粉末を製造してから３日後に粉末Ｘ線回折を行ったところ、ＮｉとＳｎの金属間化合物であるＮｉ3Ｓｎ4の生成が確認された。粉末の状態で高融点である金属間化合物の生成が確認されたため、２７０℃の加熱では粉末の溶融は見られず、溶融性は「不良」であった。
【００６１】
比較例５では、分散剤兼高分子中間層の形成剤として、ＰＶＰを用いたが、ＰＶＰの添加割合が１０ｇ／Ｌと少な過ぎ、Ｃｕ粉末が溶媒中で分散せずに凝集塊となった。そのため、接合用粉末を製造してから３日後に粉末Ｘ線回折を行ったところ、ＣｕとＳｎの金属間化合物であるＣｕ6Ｓｎ5の生成が確認された。粉末の状態で高融点である金属間化合物の生成が確認されたため、２７０℃の加熱では粉末の溶融は見られず、溶融性は「不良」であった。
【００６２】
比較例６では、分散剤兼高分子中間層の形成剤として、ＰＶＰを用いたが、ＰＶＰの添加割合が８０ｇ／Ｌと多過ぎたため、接合用粉末の製造後、ＩＣＰ発光分析をしたところ、目標組成のＣｕ：６０ｗｔ％、Ｓｎ：４０ｗｔ％から外れたＣｕ：６２ｗｔ％、Ｓｎ：３８ｗｔ％になっていた。接合用粉末を製造してから３日後に粉末Ｘ線回折を行ったところ、ＣｕとＳｎの金属間化合物としてＣｕ6Ｓｎ5とＣｕ3Ｓの生成が確認された。粉末の状態で高融点である金属間化合物の生成が確認されたため、溶融性は「不良」であった。
【００６３】
比較例７では、分散剤兼高分子中間層の形成剤として、ＰＡＡを用いたが、ＰＡＡの添加割合が１０ｇ／Ｌと少な過ぎ、Ｃｕ粉末が溶媒中で分散せずに凝集塊となった。そのため、接合用粉末を製造してから３日後に粉末Ｘ線回折を行ったところ、ＣｕとＳｎの金属間化合物であるＣｕ6Ｓｎ5の生成が確認された。粉末の状態で高融点である金属間化合物の生成が確認されたため、２７０℃の加熱では粉末の溶融は見られず、溶融性は「不良」であった。
【００６４】
比較例８では、分散剤兼高分子中間層の形成剤として、ＰＡＡを用いたが、ＰＡＡの添加割合が６０ｇ／Ｌと多過ぎため、接合用粉末の製造後、ＩＣＰ発光分析をしたところ、目標組成のＣｕ：６０ｗｔ％、Ｓｎ：４０ｗｔ％から外れたＣｕ：６２ｗｔ％、Ｓｎ：３８ｗｔ％になっていた。接合用粉末を製造してから３日後に粉末Ｘ線回折を行ったところ、ＣｕとＳｎの金属間化合物としてＣｕ6Ｓｎ5とＣｕ3Ｓの生成が確認された。粉末の状態で高融点である金属間化合物の生成が確認されたため、溶融性は「不良」であった。
【００６５】
比較例９では、分散剤兼高分子中間層の形成剤として、ＰＶＡを用いたが、ＰＶＡの添加割合が１０ｇ／Ｌと少な過ぎ、Ｃｕ粉末が溶媒中で分散せずに凝集塊となった。そのため、接合用粉末を製造してから３日後に粉末Ｘ線回折を行ったところ、ＣｕとＳｎの金属間化合物であるＣｕ6Ｓｎ5の生成が確認された。粉末の状態で高融点である金属間化合物の生成が確認されたため、２７０℃の加熱では粉末の溶融は見られず、溶融性は「不良」であった。
【００６６】
比較例１０では、分散剤兼高分子中間層の形成剤として、ＰＶＡを用いたが、ＰＶＡの添加割合が８０ｇ／Ｌと多過ぎため、接合用粉末の製造後、ＩＣＰ発光分析をしたところ、目標組成のＣｕ：６０ｗｔ％、Ｓｎ：４０ｗｔ％から外れたＣｕ：６１ｗｔ％、Ｓｎ：３９ｗｔ％になっていた。接合用粉末を製造してから３日後に粉末Ｘ線回折を行ったところ、ＣｕとＳｎの金属間化合物としてＣｕ6Ｓｎ5とＣｕ3Ｓの生成が確認された。粉末の状態で高融点である金属間化合物の生成が確認されたため、溶融性は「不良」であった。
【００６７】
これに対して、実施例１〜１５では、分散剤兼高分子中間層の形成剤として中心核の表面保護吸着機能を有するＰＶＰ、ＰＡＡ又はＰＶＡを用い、しかもその添加割合を前述した本発明の第２の観点に記載した１７．５〜７５．０ｇ／Ｌの範囲内にして、接合用粉末を製造したため、銅又はニッケルの金属からなる中心核と錫からなる被覆層の間にＰＶＰ、ＰＡＡ又はＰＶＡからなる高分子中間層が形成された。この高分子中間層の形成により、接合用粉末を製造して３日後は勿論のこと１０日経過した後も、ＣｕとＳｎの金属間化合物又はＮｉとＳｎの金属間化合物が形成されなかった。この結果、製造して３日後の接合用粉末も１０日後の接合用粉末も２７０℃の加熱では接合用粉末の最外殻に、低融点のＳｎが十分な量で存在しているために溶融し、一つの凝集塊となり、溶融性は「良好」であった。
【産業上の利用可能性】
【００６８】
本発明は、長期間保管することがある接合用粉末に好適に利用できる。また電子部品の実装に好適に利用できる。
【符号の説明】
【００６９】
１０  接合用粉末
１１  中心核
１２  被覆層
１３  高分子中間層
【図１】
2018135553.tif 000005